Brevet FR2623659A1 — publié le 19890526

Description TUBE INTENSIFICATEUR D'IMAGES A RAYONS X" L'invention concerne un tube intensificateur d'images à rayons X comprenant une fenêtre d'entrée munie d'un substrat d'aluminium qui supporte un scintillateur qui trans- forme, en un rayonnement lumineux visible ou proche du visi- ble, le rayonnement X qui atteint le scintillateur à travers le substrat, le rayonnement lumineux étant converti par une photocathode en un flux d'électrons qui, à l'aide de moyens d'optique électronique, fournit une image visible sur un écran de sortie. Une invention de ce genre est décrite dans le do- cument FR 2 515 423. Il décrit un écran d'entrée adapté pour être utilisé dans un tube amplificateur de brillance avec un pouvoir de résolution accru. Pour cela les cristaux colomnai- res d'iodure de césium qui constituent le scintillateur sont issus de particules d'impuretés de surface du substrat d'alu- minium. Un effet secondaire de ces impuretés de surface est de favoriser l'absorption de la lumière émise en direction du substrat. L'action de guidage de la lumière obtenue par les cristaux colomnaires étant imparfaite, ce mécanisme d'absorp- tion de la lumière par les particules d'impuretés améliore le contraste de l'image restituée. Ces particules d'impuretés doivent constituer des germes pour la croissance des cristaux colomnaires. Elles forment donc des ilots disséminés en surfa- ce du substrat d'aluminium rendus apparents par un traitement chimique approprié. La lumière émise par le scintillateur en direction du substrat n'est donc qu'accessoirement absorbée par ces particules d'impuretés dont la présence et la nature sont aléatoires. Le problème posé est donc de disposer d'un tube muni d'une fenêtre d'entrée ayant une haute résolution pour la totalité de la surface de l'image restituée. Les performances du tube doivent être reproductibles et fiables. La solution à ce problème technique est qu'entre le substrat d'aluminium et le scintillateur est interposée une couche absorbant le rayonnement lumineux émis par le scin- tillateur en direction du substrat d'aluminium, la couche ab- sorbante étant constituée d'un matériau choisi parmi les ma- tériaux suivants: nitrure de titane, sulfure de cadmium, (Cu,PbI2). Mais compte tenu de l'indice de réfraction élevé du matériau de photocathode un autre mécanisme contribue à affaiblir la résolution. Il est dû aux rayons lumineux issus du scintillateur qui sont très écartés de la normale à la sur- face de la photocathode et qui peuvent pénétrer dans celle-ci. Pour éliminer ces rayons lumineux très écartés de la normale, l'invention place entre le scintillateur et la photocatode, une couche à bas indice ayant un indice de réfraction infé- rieur à celui de la photocathode. Le matériau de cette couche peut être choisi parmi les matériaux suivants: MgF2, cryoli- the (Na3AlF6). Le scintillateur est choisi parmi les matériaux suivants: CsI(Na), NaI(Tl), CsI(Tl), CdW04, Bi4Ge3012, CaWO4. Le rayonnement qui est dirigé vers le substrat étant absorbé, il peut en résulter une baisse de luminosité du tube avec une photocathode habituelle en Cs3Sb. Un problème secondaire est de disposer d'une lu- minosité élevée tout en conservant la résolution du tube. La solution à ce problème secondaire est de choi- sir la photocathode parmi les matériaux suivants: K2CsSb, Rb2CsSb, (SbNa2K,Cs), ce dernier matériau pouvant être de type S20 ou S25 selon sa réponse spectrale. Ces appellations sont connues de l'homme du métier. Tous ces matériaux confèrent au tube une grande durée de vie. On obtient ainsi un tube disposant d'une résolu- tion accrue et d'une grande luminosité. Pour donner au tube toutes ses qualités de durée de vie, il est souhaitable de disposer, entre le scintillateur et la photocathode, une barrière chimique constituée d'une couche choisie parmi les matériaux suivants A1203, Si3N4, SiO2. Cette barrière chimique évite au sodium contenu dans le scintillateur de migrer vers la photocathode. Il est également possible d'améliorer la collec- tion des charges en disposant une couche conductrice électri- quement et transparente optiquement entre la photocathode et la barrière chimique. Cette couche est choisie parmi les maté- riaux suivants: palladium, aluminium, In203, SnO2, ITO (mé- lange de In203 à 90% et de SnO2 à 10%). L'invention sera mieux comprise à l'aide des figures suivantes, données à titre d'exemples non limitatifs, qui représentent: figure 1: un schéma d'une fenêtre d'entrée d'un tube d'intensificateur d'images à rayons X selon l'invention. figure 2: une courbe de variations du taux de réflexion d'une couche de TiN déposée sur un substrat d'alumi- nium en fonction de l'épaisseur de la couche de TiN. figure 3: une courbe analogue à celle de la fi- gure 2 pour une couche de CdS. figure 4: un schéma analogue à celui de la figu- re 1 avec en supplément une couche à bas indice entre le scin- tillateur et la photocathode. figure 5: un schéma analogue à celui de la figu- re 1 avec en plus une barrière chimique et une couche conduc- trice et transparente placée entre le scintillateur et la pho- tocathode. figure 6: trois courbes de variations du rende- ment photoélectrique pour différentes structures de fenêtre d'entrée en unités arbitraires. Les schémas des figures 1, 4 et 5 ne sont pas représentés à l'échelle afin de mieux mettre en évidence les mécanismes mis en jeu. Sur la figure 1, la fenêtre d'entrée comprend dans l'ordre un substrat d'aluminium 10, une couche absorbante 11, un scintillateur 12 et une photocathode 13. Les rayons X incidents arrivent sur la structure à travers le substrat 10 et des électrons e- sont émis par la photocathode 13. Ces électrons préalablement focalisés par des moyens d'optique électronique (non représentés) servent à former une image vi- sible sur un écran de sortie (non représenté). Lorsque les rayons X sont absorbés en un point 50 du scintillateur, un rayonnement visible est émis. Par exemplele rayon 51 pénètre la photocathode 13 qui émet des électrons 52. Mais le même point 50 peut émettre des rayons tel que le rayon 53 en direc- tion du substrat 10. En l'absence de la couche absorbante 11, le rayon 53 se réfléchit selon le rayon 54 et des électrons 55 sont émis par la photocathode. Ainsi un même point 50 produit plusieurs émissions d'électrons 52, 55 et il en résulte un dé- faut de résolution du tube. Selon l'invention les rayons 53 qui sont émis en direction du substrat sont absorbés. Mais l'absorption doit se produire d'une manière continue et homogène sur toute la surface de la fenêtre d'entrée afin de restituer une image de qualité homogène. L'absorption doit être la plus élevée possi- ble pour la longueur d'onde de la lumière émise par le scin- tillateur. Les scintillateurs peuvent être choisis parmi les matériaux suivants: CsI(Na), NaI(Tl), CsI(Tl), CdWO4, Bi4Ge3 012, CaWO4. Par exemple pour un scintillateur en CsI(Na), la longueur d'onde de la lumière émise est voisine de 430 nm. La couche absorbante doit permettre d'absorber ce rayonnement. Selon l'invention le matériau peut être choisi parmi les ma- tériaux suivants: TiN, CdS, (Cu,PbI2). Les indices optiques n* = n-ik, avec n l'indice de réfraction et k l'indice d'ex- tinction, sont respectivement pour TiN, n=1,65 et k=0,79 et pour CdS, n=2, 5 et k=0,2. Ils sont donnés à titre d'exemple pour une longueur d'onde de 430 nm et varient peu avec la lon- gueur d'onde. La figure 2 représente le taux de réflexion d'une couche de TiN déposée sur un substrat d'aluminium pour une lu- mière émise à 430 nm par un scintillateur en CsI(Na). Ce taux est représenté en fonction de l'épaisseur de la couche absor- bante. On constate que le taux de réflexion devient inférieur à 10% dès que la couche de TiN atteint une épaisseur d'environ nm. Une situation semblable apparait pour d'autres matériaux tels que CdS ou (Cu,PbI2). La figure 3 représente le taux de réflexion d'une couche de CdS déposée sur un subs- trat d'aluminium pour une longueur d'onde de 430 nm en fonc- tion de l'épaisseur de la couche. Pour le sulfure de cadmium on a n=2,5 et k=0,2. Il apparaît donc des oscillations sur la courbe de la figure 3. Il est donc possible de déterminer des épaisseurs de couches de CdS pour lesquelles le taux de réflexion est suffisamment peu important. Ainsi si l'on choi- si un taux inférieur à 10% les épaisseurs de CdS peuvent être choisies dans sensiblement les gammes suivantes: 115 nm à nm, 185 nm à 235 nm, supérieur à 260 nm pour une émission lumineuse à 430 nm. Chaque scintillateur aura un spectre de lumiè- re centré sur une longueur d'onde centrale qui lui est pro- pre. Ces spectres de lumière sont répartis entre sensiblement 400 nm et sensiblement 600 nm. Les épaisseurs de couches de CdS sont donc à déterminer à la fois selon une valeur pré- déterminée admissible pour le taux de réflexion et selon la longueur d'onde centrale d'émission du scintillateur utilisé. L'homme du métier par des mesures préliminaires de taux de ré- flexion en fonction de l'épaisseur pour la longueur d'onde et le matériau choisis peut ainsi aisément choisir l'épaisseur selon le taux de réflexion toléré. La figure 4 représente un mode de réalisation de l'invention qui comprend un supplément une couche 19 à bas in- dice de réfraction placée entre le scintillateur 12 et la pho- tocathode 13. En effet, si l'on considère un rayon lumineux 60 issu du point 50, en l'absence de la couche 19 il arriverait au point 63 et pénétrerait dans la photocathode 13 selon un rayon lumineux 61 o il produirait des électrons. Mais le point 63 peut être assez éloigné de la direction radiale is- sue du point 50 perpendiculaire à la surface courbe de la photocathode, direction qui est sensiblement la direction axiale des cristaux colomnaires. Les électrons qui sont issus du rayon 61 vont donc contribuer à diminuer la résolution de l'image du tube. Cette deuxième cause d'une diminution de la résolution est corrigée à l'aide d'une couche 19 à bas indice ayant un indice de réfraction inférieur à celui du scintilla- teur 12, placée entre le scintillateur 12 et la photocathode 13. Ainsi le rayon 60 frappe la surface de cette couche au point 64 et subit une réflexion totale selon le rayon 62. Les rayons lumineux éloignés sensiblement de la direction axiale des cristaux colomnaires-sont renvoyés et ne participent pas à la création d'électrons. Cette couche 19 doit avoir une ab- sorption faible pour ne pas perturber la luminosité. Le maté- riau de cette couche peut être choisi parmi les matériaux sui- vants: MgF2, cryolithe (Na3AlF6). Dans la gamme de longueurs d'ondes utile qui se situe entre environ 400 nm et 600 nm, l'indice de réfraction de MgF2 est compris entre 1,33 et 1,37 environ avec un indice d'extinction pratiquement nul. Les va- leurs sont sensiblement analogues pour la cryolithe. Cette absorption et cette réflexion de lumière qui se traduisent par un accroissement de résolution du tube, sont accompagnées d'une baisse de luminosité du tube. Il peut être souhaitable d'accroître cette luminosité. Pour cela il est possible d'utiliser d'autres matériaux de photocathode tels que: K2CsSb, Rb2CsSb, (SbNa2K, Cs). Ils présentent un meilleur rendement photoélectrique que le matériau Cs3Sb habi- tuel. En normalisant à 1 le rendement photoélectrique de la structure formée d'une photocathode Cs3Sb associée à un scintillateur (CsI,Na), on obtient un rendement de 1,60 avec une photocathode (SbNa2K,Cs) et un rendement de 2,32 avec une photocathode K2CsSb. Les photocathodes formées des matériaux K2CsSb, Rb2CsSb, ou (SbNa2K, Cs) sont donc bien adaptées pour accroître les performances en luminosité qui sont altérées par les couches absorbantes de TiN. D'autre part elles permettent de donner à la structure une grande durée de vie. Mais pour donner à une telle structure toutes ses qualités potentielles de grande durée de vie, il est souhaita- ble d'interposer une barrière chimique entre le scintillateur et la photocathode afin d'éviter que l'élément Na migre vers la photocathode lors de la fabrication du tube. Cette barrière chimique est constituée d'une couche choisie parmi les maté- riaux suivants: A1203, Si3N4, SiO2. Le matériau de la photocathode étant généralement peu conducteur, il est possible d'assurer une répartition ho- mogène du potentiel électrique en disposant une couche conduc- trice sur la photocathode du côté du scintillateur. Cette cou- che conductrice doit également être transparente pour laisser passer le rayonnement émis par le scintillateur. Si une bar- rière chimique existe, la couche conductrice et transparente est disposée entre la photocathode et la barrière chimique. Les matériaux suivants peuvent être utilisés: palladium, alu- minium, In203, SnO2 ou le matériau ITO qui un mélange de In203 (90%) et SnO2 (10%). On obtient alors une fenêtre d'entrée représen- tée sur la figure 5. On y retrouve, comme sur la figure 1, le substrat d'aluminium 10, la couche absorbante 11, le scintil- lateur 12 et la photocathode 13 qui est préférentiellement constituée d'un matériau à rendement photoélectrique élevé. En supplément, en contact avec la photocathode, est disposée la couche conductrice et transparente 18, précédée de la barrière chimique 17. La couche à bas indice 19 représentée sur la fi- gure 4 peut être associée à la couche conductrice et transpa- rente 18 et à la barrière chimique 17 représentées sur la fi- gure 5. Ainsi on peut disposer la couche à bas indice 19 entre le scintillateur 12 et la barrière chimique 17. On peut aussi la disposer entre la barrière chimique 17 et la couche conduc- trice et transparente 18. La fenêtre d'entrée réalisée avec une couche ab- sorbante, par exemple en TiN, et une photocathode à rendement photoélectrique élevé, par exemple en K2CsSb, va pouvoir pré- senter globalement un rendement photoélectrique supérieur à une fenêtre d'entrée réalisée sans ces matériaux. Ceci est mis en évidence sur la figure 6 qui représente les variations du rendement photoélectrique Y d'une photocathode en fonction de l'épaisseur du scintillateur. L'épaisseur de la photocathode est telle que le rendement photoélectrique est au maximum. La courbe 31 concerne la structure Al/TiN/CsI,Na/A1203/K2CsSb. Son taux de réflexion de lumière émise par le scintillateur et réfléchie par le substrat est inférieur à 10%. La courbe 32 concerne la structure Al/CsI,Na/A1203/K2CsSb. Son taux de ré- flexion est de. 70% environ. La courbe 31 est en dessous de la courbe 32 car en effet, la lumière absorbée est perdue et ne peut générer d'électrons. La courbe 33 concerne la structure Al/CsI,Na/Cs3Sb. La courbe 31 est située au-dessus de la cour- be 33. Ceci signifie qu'une fenêtre d'entrée avec une couche absorbante et une photocathode à rendement photoélectrique élevée peut présenter des performances accrues par rapport à une structure habituelle. De même on constate qu'une fenêtre d'entrée correspondant à la courbe 31 peut présenter des per- formances égales à celles obtenues avec une fenêtre d'entrée correspondant à la courbe 33, et ceci avec une épaisseur de scintillateur bien plus faible. Sur la figure 6 on constate que cette épaisseur peut être réduite de 0,4 à 0,2 mm envi- ron. Cette réduction de l'épaisseur du scintillateur contribue aussi à l'amélioration de la résolution du tube. Les cristaux qui constituent le scintillateur présentent généralement sur une certaine épaisseur (une dizaine de micromètres) des dislo- cations qui provoque une diffusion de la lumière. La réduction d'épaisseur proposée conserve une épaisseur de scintillateur suffisante pour que cette zone disloquée ne pertube que fai- blement les mécanismes. Mais cette réduction d'épaisseur est très intéressante car ces tubes de détection de rayons X né- cessitent de faire croître des cristaux sur des surfaces de fenêtre d'entrée de plusieurs décimètres carrés. Une telle di- minution d'épaisseur entraine une économie importante de maté- riau et un rendement de fabrication accru. L'épaisseur du scintillateur en CsI(Na) peut être comprise entre 100 et 1000 micromètres environ. Revendications: 1. Tube intensificateur d'images à rayons X compre- nant une fenêtre d'entrée munie d'un substrat d'aluminium qui supporte un scintillateur qui transforme, en un rayonnement lumineux visible ou proche du visible, le rayonnement X qui atteint le scintillateur à travers le substrat, le rayonnement lumineux étant converti par une photocathode en un flux d'é- lectrons qui, à l'aide de moyens d'optique électronique, four- nit une image visible sur un écran de sortie, caractérisé en ce qu'entre le substrat d'aluminium et le scintillateur est interposée une couche absorbant le rayonnement lumineux émis par le scintillateur en direction du substrat d'aluminium, la couche absorbante étant constituée d'un matériau choisi parmi les matériaux suivants: nitrure de titane, sulfure de cad- mium, (Cu,PbI2). 2. Tube selon la revendication 1, caractérisé en ce qu'une couche à bas indice ayant un indice de réfraction infé- rieur à celui de la photocathode est placée entre le scintil- lateur et la photocathode. 3. Tube selon la revendication 2, caractérisé en ce que le matériau de la couche à bas indice est choisi parmi les matériaux suivants: MgF2, cryolithe (Na3AlF6). 4. Tube selon une des revendications 1 à 3, carac- térisé en ce que la couche de nitrure de titane présente une épaisseur d'au moins 50 nm. 5. Tube selon la revendication 4, caractérisé en ce que l'épaisseur est comprise entre 75 nm et 120 nm. 6. Tube selon une des revendications 1 à 3, caracté- risé en ce que la couche de sulfure de cadmium présente une épaisseur située dans une des gammes suivantes: entre environ nm et 135 nm, entre environ 185 nu et 235 nm, supérieure à environ 260 nm. 7. Tube selon une des revendications 1 à 6, caracté- risé en ce que la photocathode est choisie parmi les matériaux suivants: K2CsSb, Rb2CsSb, SbCs3, (SbNa2K, Cs). 8. Tube selon une des revendications 1 à 7, caracté- risé en ce que le scintillateur est choisi parmi les matériaux suivants: CsI(Na), NaI(Tl), CsI(Tl), CdW04, Bi4Ge3012, CaWO4. 9. Tube selon la revendication 8, caractérisé en ce que le scintillateur en CsI(Na) présente une épaisseur compri- se entre 100 et 1000 micromètres environ. 10. Tube selon les revendications 7 et 9, caractéri- sé en ce qu'une barrière chimique est disposée entre le scin- tillateur et la photocathode, la barrière chimique étant choi- sie parmi les matériaux suivants: Al203, Si3N4, SiO2. 11. Tube selon la revendication 10, caractérisé en ce qu'une couche conductrice électriquement et transparente optiquement est déposée entre la photocathode et la barrière chimique, cette couche étant choisie parmi les matériaux sui- vants: palladium, aluminium, In203, SnO2, mélange de In203 (90%) et de SnO2 (10%).